(57)【特許請求の範囲】
【請求項１】
基板上に形成された第１導電層上にマスクを形成する工程と、
前記第１導電層上かつ前記マスクの少なくとも周囲に液体絶縁性材料を用いて絶縁層を形成する工程と、
前記絶縁層から前記マスクを除去し貫通孔を形成する工程と、
前記貫通孔を形成した後に前記絶縁層の表層の少なくとも一部を研磨する研磨工程と、
前記貫通孔に液体導電材料を塗布することで導電部材を形成しコンタクトプラグを形成する工程と、
を含み、
前記研磨工程は、前記マスクの周りに盛り上がって生成した前記絶縁層の盛上部の所定の高さを除去する工程であり、
前記盛上部における前記所定の高さを除去した後の高さは、前記コンタクトプラグを形成する工程において、前記液体導電材料を塗布する装置と前記貫通孔との位置合わせ目印として使用できる高さであることを特徴とする配線基板の製造方法。
【請求項２】
請求項１において、前記絶縁層の前記マスクと接する部分の膜厚が前記マスクと接していない部分の膜厚より大きいことを特徴とする配線基板の製造方法。
【請求項３】
請求項１または２において、
前記マスクが前記第１導電層上に塗布された有機材料に光を照射することで形成されることを特徴とする配線基板の製造方法。
【請求項４】
請求項１ないし３のいずれか一項において、
前記マスクが前記第１導電層上に蒸着された無機材料をエッチングすることで形成されることを特徴とする配線基板の製造方法。
【請求項５】
請求項１ないし４のいずれか一項において、
前記絶縁層が液体絶縁材料を塗布することで形成されることを特徴とする配線基板の製造方法。
【請求項６】
請求項１ないし５のいずれか一項において、
前記コンタクトプラグ上に第２導電層を形成する工程を含むことを特徴とする配線基板の製造方法。
【請求項７】
請求項１ないし６のいずれか一項に記載の配線基板の製造方法を用いることを特徴とする電気光学装置の製造方法。
【発明の詳細な説明】
【０００１】
【発明の属する技術分野】
本発明は、配線基板の製造方法、及び電気光学装置の製造方法に関する。
【０００２】
【従来の技術】
近年、半導体装置等の電子デバイスにおいては、高集積化を実現するために配線の多層化が行われている。そして、多層配線を有する半導体装置は、層間絶縁層を介して配設される上下の配線パターンを電気的に接続する場合、層間絶縁層にコンタクトホールを形成し、このコンタクトホールを介して接続を行うようにしている。このようなコンタクトホールの形成方法としては、一般に次のよう方法が知られている。
【０００３】
まず、基板に金属などの導電材を成膜し、これをエッチングして下層配線層を形成する。次に、下層配線層の上に層間絶縁層を形成する。その後、層間絶縁層の上にフォトレジストを全面塗布し、これをフォトリソグラフィー法によって露光、現像し、コンタクトホールと対応した部分を開口させたレジスト膜を形成する。次に、該レジスト膜をマスクとして層間絶縁層をドライエッチングし、層間絶縁層に貫通した開口を設けることにより、コンタクトホールを形成する。その後、レジストを除去し、コンタクトホールを介して下層配線層に電気的に接続される上層配線層を層間絶縁層の上に形成する（例えば、特許文献１参照）。
【０００４】
【特許文献１】
特開平４−２９１２４０号公報
【０００５】
【発明が解決しようとする課題】
上記特許文献１では、絶縁層の上にフォトレジストを塗布してパターニングし、パターニングしたレジスト膜をマスクとして絶縁層をドライエッチングし、絶縁層に貫通孔を設けることによってコンタクトホールを形成している。したがって、絶縁層をドライエッチングするために高価な真空装置を必要とし、しかも、真空装置を用いた処理であるため、コンタクトホールを形成するのに多くの時間と手間及びエネルギーとを必要とし、真空装置の保守も容易でない。また、ドライエッチング時には、荷電粒子の基板への衝撃や基板表面の電荷蓄積などによるプラズマダメージが発生し、半導体装置等の電子デバイスの電気的特性を劣化させるという課題があった。更に、ドライエッチングでは絶縁層と下層の導電膜とのエッチングにおける選択比を十分確保することが難しいという問題があり、下層の導電膜がエッチングされ、オーミックな電気的導通が取れないという課題がある。更にまた、ドライエッチング時にフォトレジストが硬化して、エッチング後にレジストを除去し難くなる場合もある。
【０００６】
本発明は、上記課題を解決するためになされたもので、真空装置を用いずに貫通孔を形成する方法を提供することを目的とし、非常に簡便な方法であって、電気的特性の劣化も伴わず、しかも導電層の多層化に伴う膜厚の不均一化も生じ難い信頼性の高い配線基板の製造方法を提供することを目的とする。さらに、この配線基板の製造方法を利用した電気光学装置の製造方法を提供することを目的とする。
【０００７】
【課題を解決するための手段】
上記の目的を達成するために、本発明のひとつの配線基板の製造方法は、基板上に形成された第１導電層上にマスクを形成する工程と、前記第１導電層上かつ前記マスクの少なくとも周囲に液体絶縁性材料を用いて絶縁層を形成する工程と、前記絶縁層から前記マスクを除去し貫通孔を形成する工程と、前記貫通孔を形成した後に前記絶縁層の表層の少なくとも一部を研磨する研磨工程と、前記貫通孔に液体導電材料を塗布することで導電部材を形成しコンタクトプラグを形成する工程と、を含み、前記研磨工程は、前記マスクの周りに盛り上がって生成した前記絶縁層の盛上部の所定の高さを除去する工程であり、前記盛上部における前記所定の高さを除去した後の高さは、前記コンタクトプラグを形成する工程において、前記液体導電材料を塗布する装置と前記貫通孔との位置合わせ目印として使用できる高さであることを特徴とする。
上記の目的を達成するために、本発明の配線基板の製造方法は、基板上に形成された第１導電層上にマスクを形成する工程と、前記第１導電層上かつ前記マスクの少なくとも周囲に絶縁層を形成する工程と、前記絶縁層から前記マスクを除去し貫通孔を形成する工程と、前記貫通孔を形成した後に前記絶縁層の表層の少なくとも一部を研磨する工程と、を有することを特徴とする。
【０００８】
本発明は、配線基板の製造方法であって、絶縁層を介して設けられる２つの導電層を電気的に接続するための貫通孔を好適に形成する方法を提供するものである。つまり、導電層上の貫通孔を形成する位置にマスクを形成した後、その周囲に絶縁層を形成し、その後、マスクを除去することで、絶縁層のマスクが形成されていた位置に貫通孔が形成され、これにより各導電層の接続を実現するものである。したがって、本発明によれば、貫通孔を形成するために絶縁層をドライエッチングにより部分的に除去する手法を採用する必要がなく、それに伴う高価な真空装置を必要としない。このため、貫通孔の形成を迅速に行うことができるとともに、貫通孔を形成するための手間とエネルギーとを節減でき、多層配線を形成する際のコストを低減することができる。また、ドライエッチングを用いないため、プラズマダメージやエッチングマスクとしてのフォトレジストの硬化等の問題が発生することもない。また、本発明においては、下層の第１導電層が曝されるのはマスクの除去剤に対してであり、第１導電層がエッチングされることがない。したがって、安定した貫通孔を形成することが可能となる。
さらに、本発明においては、絶縁層を形成した後に、当該絶縁層を研磨するものとしているため、配線の層構造の平坦性を向上させることが可能とされている。すなわち、マスクと絶縁層との濡れ性にもよるが、特にマスクと絶縁層との濡れ性が良い場合には、マスク周りに絶縁層の盛上りができ、この上に導電層を形成した場合、導電層にも盛上りができてしまう場合がある。この場合、多層配線の平坦性が崩れてしまい、例えば断線等の要因となり得る上、平坦性が要求される液晶装置等の電気光学装置に当該多層配線構造を適用する場合には、該電気光学装置の特性低下に繋がり得る場合もある。そこで、本発明のように絶縁層を研磨することにより平坦性を確保することが可能となり、上記した問題点を悉く解決することが可能となったのである。
【０００９】
また、本発明の配線基板の製造方法は、その異なる態様として、基板上に形成された第１導電層上にマスクを形成する工程と、前記第１導電層上かつ前記マスクの少なくとも周囲に絶縁層を形成する工程と、前記絶縁層から前記マスクを除去し貫通孔を形成する工程と、前記貫通孔を形成した後に前記絶縁層の表層の少なくとも一部を研磨する工程と、を有することを特徴とする。
【００１０】
本発明は、配線基板の製造方法であって、絶縁層を介して設けられる２つの導電層を電気的に接続するための貫通孔を好適に形成する方法を提供するものである。つまり、導電層上の貫通孔を形成する位置にマスクを形成した後、その周囲に絶縁層を形成し、その後、マスクを除去することで、絶縁層のマスクが形成されていた位置に貫通孔が形成され、これにより各導電層の接続を実現するものである。したがって、本発明によれば、貫通孔を形成するために絶縁層をドライエッチングにより部分的に除去する手法を採用する必要がなく、それに伴う高価な真空装置を必要としない。このため、貫通孔の形成を迅速に行うことができるとともに、貫通孔を形成するための手間とエネルギーとを節減でき、多層配線を形成する際のコストを低減することができる。また、ドライエッチングを用いないため、プラズマダメージやエッチングマスクとしてのフォトレジストの硬化等の問題が発生することもない。また、本発明においては、下層の第１導電層が曝されるのはマスクの除去剤に対してであり、第１導電層がエッチングされることがない。したがって、安定した貫通孔を形成することが可能となる。
さらに、本発明においては、貫通孔を形成した後に、絶縁層を研磨するものとしているため、配線の層構造の平坦性を向上させることが可能とされている。すなわち、マスクと絶縁層との濡れ性にもよるが、特にマスクと絶縁層との濡れ性が良い場合には、マスク周りに絶縁層の盛上りができ、この上に導電層を形成した場合、導電層にも盛上りができてしまう場合がある。この場合、多層配線の平坦性が崩れてしまい、例えば断線等の要因となり得る上、平坦性が要求される液晶装置等の電気光学装置に当該多層配線構造を適用する場合には、該電気光学装置の特性低下に繋がり得る場合もある。そこで、本発明のように絶縁層を研磨することにより平坦性を確保することが可能となり、上記した問題点を悉く解決することが可能となったのである。
【００１１】
また、前記研磨工程は、前記絶縁層の表面全体を研磨する工程を兼ねるものとすることができる。第１導電層上に形成した絶縁層の表面は凹凸形状を有している場合があるため、これを平坦化するために研磨工程を施すことが好ましいが、本発明では上記マスク周りの盛上部を研磨する工程と、表面全体の平坦化工程とを同一工程とすることでプロセスの一層の簡略化を実現することができたのである。なお、研磨方法としては、例えば化学機械的研磨法（ＣＭＰ）を用いることができる。
【００１２】
さらに、研磨工程において、前記マスクの周りに盛り上がって生成した前記絶縁層の盛上部について、該盛上部の所定の高さを除去するものとすることができる。すなわち、盛上部の全てを除去するこもできるが、所定の高さ分のみを除去することもでき、この場合、若干の盛上部が残存することとなり、例えば絶縁層の貫通孔内へのコンタクト用導電材料の充填に際し、該残存した盛上部を位置合わせの目印として用いるこも可能となる。
【００１３】
本発明において、第１導電層に対して選択的にマスクを形成する工程は、基材上に形成した第１導電層の全面にマスク材を形成するマスク材形成工程と、マスク材の不要部を除去し、コンタクトホールの形成領域にのみ選択的にマスクを残すパターニング工程とを含むものとすることができる。
また、マスクをフォトレジストなどの有機材料を主体として構成する場合、前記マスク材形成工程として、有機材料を塗布する工程と、有機材料を固化して有機膜を形成する工程とを含み、さらに前記パターニング工程として、有機膜を露光する露光工程と、露光した有機膜を現像する現像工程とを含むものとすることができる。なお、有機材料の塗布方法としては、例えばスピンコート法やディップコート法などを用いることができる。
【００１４】
また、マスクを上記有機材料を用いて構成する場合、第１導電層に対して選択的にマスクを形成する工程は、有機材料をコンタクトホールの形成領域に選択的に供給する選択供給工程と、供給した有機材料を固化する固化工程とを含むものとすることができる。
有機材料のコンタクトホールの形成領域への選択的な供給は、例えばインクジェット装置等の液滴吐出装置を用いた液滴吐出法にて行うことができる。このように選択的に有機材料をコンタクトホールの形成領域に供給する場合、コンタクトの形成領域を親液化し、その周囲を撥液化する表面処理工程を行い、その後に選択塗布工程を行うことが望ましい。これにより、コンタクトホールの形成領域への有機材料の濡れ性、付着性を高めることができ、有機材料が周囲に広がるのを防ぐことができ、コンタクトホールの形成領域にマスクを確実に配置することができるようになる。
【００１５】
一方、マスクをアルミニウムなどの無機材料を用いて構成する場合、無機材料を基板に蒸着してマスク材を形成し、該マスク材をエッチングにより選択的にコンタクトホールの形成領域に形成することができる。無機材料の基板への蒸着は、真空蒸着やスパッタリングなどの物理蒸着、ＣＶＤなどの化学蒸着を用いることができる。
【００１６】
次に、本発明において絶縁層を形成する工程は、前記第１導電層上の前記マスクを除く領域に液体絶縁材料（絶縁材料を溶媒に分散ないし溶解させたものも含む）を塗布する液体絶縁材料塗布工程と、塗布した液体絶縁材料を固化する絶縁材料固化工程とを含むものとすることができる。これにより、真空装置などを用いずに絶縁層を形成することが可能で、工程の簡素化、コストの低減を図ることができる。液体絶縁材料としては、シロキサン結合を有するＳＯＧ（Spin On Glass）、ポリシラザン、ポリイミド、低誘電率材料（いわゆるＬｏｗ−Ｋ材）などを使用することができる。また、液体絶縁材料が、必ずしも絶縁性を有することはなく、最終的に得られた膜が絶縁性を示せば良い。そして、これらの液体絶縁材料は、有機溶媒に溶解して塗布したのち、一般に熱処理することにより、絶縁層とすることができる。したがって、絶縁材料固化工程は、塗布した絶縁材料を加熱して行うことが望ましい。
【００１７】
マスクを除去する工程は、マスクが有機材料から形成されている場合、大気圧下または減圧下における酸素プラズマによるアッシング、オゾンによるアッシング、或いは通常のフォトマスク剥離液により行うことができる。
また、マスクが無機材料から形成されている場合、この無機材料を溶解可能なエッチング液に浸漬することにより、マスクを除去することができる。もちろん、スピンエッチングでもよい。このような方法によるマスクの除去では、下層の導電層に対して全く影響を及ぼさない方法を選択できるので、安定してコンタクトホールを開口することができる。
【００１８】
次に、上述した多層配線の形成方法は、例えば配線基板の製造プロセスにおいて採用することができる。このような方法により製造された配線基板は、多層配線を具備し、その層間の電気的接続が非常に優れたものとなり、さらに平坦性に優れた信頼性の高いものとなる。また、上述した多層配線の形成方法は、例えばデバイスの製造プロセスにおいて採用することもでき、この場合、製造されるデバイスは非常に信頼性の高いものとなる。
【００１９】
【発明の実施の形態】
（配線基板の製造方法）
以下、本発明の実施の形態を図面を用いて詳しく説明する。図１〜図３は、本発明の多層配線の形成方法を採用した配線基板の一製造方法について、そのプロセスの概略を示す断面模式図である。なお、各図においては、各層や各部材を図面上で認識可能な程度の大きさとするため、各層や各部材毎に縮尺を異ならせてある。
【００２０】
まず、製造される配線基板１００の構成について図３を用いて説明する。図３に示した配線基板１００は、ガラス基板（基材）１０の表面に第１導電膜（多結晶シリコン膜）１４を具備し、該第１導電膜１４の上層には層間絶縁膜（絶縁層）２６を介して第２導電膜１６が形成されている。これら第１導電膜１４と第２導電膜１６とはコンタクトホール２８内のコンタクトプラグ１５を介して電気的に接続され、すなわち本実施形態の配線基板１００は多層配線構造を具備して構成されている。
【００２１】
以下、この多層配線構造を備えた配線基板１００の製造方法について、図１〜図３を参照しつつ説明する。まず、図１（ａ）に示したようなガラス基板１０を用意する。そして、図１（ｂ）に示すように、そのガラス基板１０上に多結晶シリコン膜１４を形成する。この多結晶シリコン膜１４は、例えば次のようにして形成することができる。まず、ガラス基板１０上に液体水素化ケイ素を塗布して乾燥させる。次に、乾燥させた水素化ケイ素の膜を焼成して熱分解し、アモルファスシリコン膜にする。さらに、アモルファスシリコン膜にＸｅＣｌなどのエキシマレーザを照射してアニールし、アモルファスシリコン膜を多結晶化して多結晶シリコン膜１４にする。
【００２２】
次に、図１（ｃ）に示すように、多結晶シリコン膜１４上の所定領域にマスク２４を形成する。具体的には、後に形成するコンタクトホール２８（図３参照）の形成予定領域にマスク２４を形成するものとしている。ここで、該マスク２４の選択的形成方法としては、まず、感光性のレジスト材料を多結晶シリコン膜１４上に全面塗布（例えばスピンコート法やディップコート法等による）し、これをマスク露光により上記所定領域のみに選択的に露光を行い、さらに現像により所定パターンのマスク２４を形成するものとしている。なお、レジスト材料の塗布方法としては、例えばスピンコート法やディップコート法などを用いることができる。また、露光・現像工程を行った後、真空ＵＶ照射を行うことにより形成されるマスクの硬化を行うものとしている。
【００２３】
次に、図２（ａ）に示すように、形成したマスク２４の周囲、すなわちマスク２４を除いた多結晶シリコン膜１４の全面に液体絶縁材料などからなる絶縁層２６を形成する。この絶縁層２６は、液状絶縁材料をマスク２４を除いた多結晶シリコン膜１４の全面に塗布し、これを焼成して加熱分解させて形成することができる。これにより、高価な真空装置などを使用する必要がなく、成膜に必要な投入エネルギーや時間などを節減することができる。
【００２４】
上記液体絶縁材料の塗布は、本実施形態の場合、いわゆるスピンコートによって行っている。なお、液体絶縁材料の塗布は、ディップコートや液体ミスト化学堆積法（Liquid Source Misted Chemical Deposition：ＬＳＭＣＤ）、スリットコートなどによって行ってもよい。また、液体絶縁材料の塗布は、いわゆるインクジェット装置のような液滴吐出装置によって行うこともできる。このような液滴吐出装置を用いれば、所望の部分にだけ定量的に塗布することが可能であるので、材料を節減することができる。また、液体絶縁材料としては、シロキサン結合を有するＳＯＧ（Spin On Glass）、ポリシラザン、ポリイミド、Ｌｏｗ−Ｋ材などを使用することができる。さらに、液体絶縁材料は、必ずしも絶縁性を有することはなく、最終的に得られた膜が絶縁性を示せば良い。そして、これらの液体絶縁材料は、有機溶媒に溶解して塗布したのち、一般に熱処理することにより、絶縁層２６とすることができる。したがって、液体絶縁材料を固化する工程は、塗布した液体絶縁材料を加熱して行うことが望ましい。
【００２５】
次に、図２（ｂ）に示すように、絶縁層２６の表面を研磨して平坦化処理を行う。具体的な研磨方法としては、例えば化学機械的研磨法（ＣＭＰ）を用いている。このような研磨工程を行うのは、図２（ａ）に示したように、絶縁層２６を形成した後には、マスク２４の周囲に沿って絶縁層２６が盛り上がり、部分的に盛上部２６ａを形成することに寄るものである。つまり、マスク２４と絶縁層２６との濡れ性にもよるが、特にマスク２４と絶縁層２６との濡れ性が良い場合には、マスク２４の周りに絶縁層２６の盛上りができ、例えば図４に示したように、この上に導電層１６等を積層した場合、該導電層１６にも盛上り１７ができてしまう場合がある。そこで、このような問題を解消するために、本実施形態ではマスク２４の周りの絶縁層２６を研磨することにより平坦性を確保するものとしている。
【００２６】
研磨工程を行った後、図２（ｃ）に示すように、マスク２４をアッシングして除去し、絶縁層２６に貫通孔２８を形成する。
【００２７】
次に、図３に示したように、液滴吐出装置（図示略）を用いて貫通孔（コンタクトホール）２８に有機金属化合物を主成分とした液体コンタクト形成材料を供給する。その後、貫通孔（コンタクトホール）２８内の液体コンタクト形成材料を焼成して固化し、コンタクトプラグ１５を形成する。その後、例えば、導電材料の微粉末を有機溶媒に分散させた液体配線材料を、液滴吐出装置を用いて所定パターンにて供給し、これを熱処理して第２導電膜１６を形成する。これにより、多結晶シリコン膜１４と第２導電膜１６とがコンタクトホール２８に設けたコンタクトプラグ１５を介して電気的に接続される。
【００２８】
このように、本実施形態においては、コンタクトホールの形成位置にマスクを設け、その後、マスクの周囲に絶縁層を形成してマスクを除去することにより、コンタクトホールを形成している。このため、絶縁層のエッチングをすることなくコンタクトホールを形成することができ、高価な真空装置を必要とせず、工程数を削減することができ、工程の簡素化が図れる。また、コンタクトホールの形成を迅速に行うことができるとともに、コンタクトホールを形成するための手間とエネルギーとを節減でき、配線基板の製造コストを低減することができる。しかも、本実施形態においては、絶縁層を形成した後に、マスク周りの絶縁層を研磨するものとしているため、配線基板中の層構造の平坦性を向上させることができる。
【００２９】
なお、上記本実施形態の製造工程においては、マスク２４としてフォトレジストを用い、これを露光・現像によりパターニングするものとしているが、マスク形成材料（無機材料、有機材料を問わず）をコンタクトホールの形成領域に選択的に供給するために、液滴吐出装置を用いた液滴吐出法にて行うこともできる。このように選択的にマスク形成材料をコンタクトホールの形成領域に供給する場合、コンタクトの形成領域を親液化し、その周囲を撥液化する表面処理工程を行い、その後に選択塗布工程を行うことが望ましい。これにより、コンタクトホールの形成領域への有機材料の濡れ性、付着性を高めることができ、有機材料が周囲に広がるのを防ぐことができるため、コンタクトホールの形成領域にマスクを確実に配置することができるようになる。
【００３０】
また、上記本実施形態の製造工程においては、マスク２４を無機材料を用いて構成することもできる。この場合、無機材料を基板に蒸着して蒸着膜を形成し、該蒸着膜をエッチングにより選択的にコンタクトホールの形成領域に形成することができる。なお、無機材料の基板への蒸着は、真空蒸着やスパッタリングなどの物理蒸着、ＣＶＤなどの化学蒸着を用いることができる。
【００３１】
さらに、上記本実施形態の製造工程においては、絶縁層２６の盛上部２６ａの研磨工程は、マスク２４を除去する前に行っており、該マスク２４とともに研磨するものとしているが、マスク２４を除去した後に行うものとしても良い。また、マスク２４を除去した後に研磨工程を行う場合には、絶縁層２６に形成された貫通孔（コンタクトホール）２８内にコンタクトプラグ１５を形成した後に研磨を行うものとすることもできる。いずれの場合においても、マスク２４の周りに形成された絶縁層２６の盛上部２６ａを好適に除去することができる。
【００３２】
また、上記本実施形態の製造工程においては、絶縁層２６の盛上部２６ａの研磨工程は、絶縁層２６の表面全体を研磨する工程を兼ねている。つまり、多結晶シリコン膜１４上に形成した絶縁層２６の表面は凹凸形状を有している場合があるため、これを平坦化するための研磨工程を、盛上部２６ａを研磨する工程と同一プロセスにて行うことでプロセスの一層の簡略化を実現しているのである。
【００３３】
さらに、研磨工程において、マスク２４の周りに生成した盛上部２６ａについて、その全てを研磨除去しても良いが、該盛上部２６ａの所定の高さを除去するものとすることもできる。この場合、若干の盛上部２６ａが多結晶シリコン膜１４上に残存することとなるが、例えば絶縁層２６の貫通孔（コンタクトホール）２８内へのコンタクトプラグの充填に際し、該残存した盛上部２６ａを位置合わせの目印として用いるこも可能となる。
【００３４】
また、上記本実施形態の製造工程においては、マスク２４を除去する工程は、マスク２４が有機材料から形成されている場合、大気圧下または減圧下における酸素プラズマによるアッシング、オゾンによるアッシング、或いは通常のフォトマスク剥離液により行うことができる。また、マスク２４が無機材料から形成されている場合、この無機材料を溶解可能なエッチング液に浸漬することにより、該マスク２４を除去することができ、その他、スピンエッチングにより行うこともできる。このような方法によるマスク２４の除去では、下層の多結晶シリコン膜１４に対して影響（オーバーエッチングによる影響等）を及ぼさない方法を選択できるので、安定してコンタクトホールを開口することができる。
【００３５】
（デバイスの製造方法）
以下、本発明の第２の実施の形態を図面を用いて詳しく説明する。図５は、本実施形態の製造方法により製造されるデバイスの一実施形態として、ＴＦＴ（薄膜トランジスタ）２００の構成を示す断面模式図であって、図６〜図９は、ＴＦＴ２００の一製造方法について、そのプロセスの概略を示す断面模式図である。なお、各図においては、各層や各部材を図面上で認識可能な程度の大きさとするため、各層や各部材毎に縮尺を異ならせてある。
【００３６】
まず、製造されるＴＦＴ２００の構成について図５を用いて説明する。図５に示したＴＦＴ２００は、ガラス基板（基材）１０の表面に多結晶シリコン膜１４を具備しており、該多結晶シリコン膜１４はソース領域１４ａ、チャネル領域１４ｂ、ドレイン領域１４ｃを有し、ソース領域１４ａにはコンタクトホール２８ａを介してソース電極１６１が、ドレイン領域１４ｃにはコンタクトホール２８ｂを介して画素電極１６２が電気的に接続されている。つまり、ＴＦＴ２００は例えば液晶装置等の電気光学装置の画素スイッチング素子として好適なものとされている。また、多結晶シリコン膜１４のチャネル領域１４ｂの上層には、ゲート絶縁膜２６１を介してゲート電極１９が形成されている。
【００３７】
ここで、第１導電層たる多結晶シリコン膜１４と第２導電層たるソース電極１６１とは、ゲート絶縁膜２６１及び層間絶縁膜２６２を介して積層され、また、第１導電層たる多結晶シリコン膜１４と第３導電層たる画素電極１６２とは、ゲート絶縁膜２６１及び２層の層間絶縁膜２６２，２６３を介して積層されている。以上のように、本実施形態のＴＦＴ２００は多層配線構造を具備して構成されており、以下に述べるように上述した配線基板の製造方法を用いて製造することができる。
【００３８】
以下、図５に示したＴＦＴ２００の製造方法について、図６〜図９を参照しつつ説明する。
まず、図６（ａ）に示したように、ガラス基板１０の表面に多結晶シリコン膜１４を形成する。この多結晶シリコン膜１４は、次のようにして形成することができる。まず、ガラス基板１０の上に例えばフッ素樹脂膜などの撥液性の膜（図示せず）を形成する。そして、この撥液膜の素子形成領域に紫外線などを照射し、素子形成領域の撥液膜を分解除去してパターニングし、撥液バンクとする。その後、素子形成領域に液体水素化ケイ素を塗布して乾燥させる。次に、乾燥させた水素化ケイ素の膜を焼成して熱分解し、アモルファスシリコン膜にする。さらに、ガラス基板１０の全体に紫外線を照射して撥液バンクを分解して除去したのち、アモルファスシリコン膜にＸｅＣｌなどのエキシマレーザを照射してアニールし、アモルファスシリコン膜を多結晶化して多結晶シリコン膜１４にする。
【００３９】
その後、多結晶シリコン膜１４のチャンネルドープを行う。すなわち、全面に適宜の不純物（例えば、ｎ型導電層を形成する場合はＰＨ3イオン）を打ち込んで拡散させる。この多結晶シリコン膜１４は、第１導電層となる。
【００４０】
次に、多結晶シリコン膜１４を覆う形にて、ガラス基板１０の全面に液体有機材料であるフォトマスクを塗布する。そして、塗布したフォトマスクを７０〜９０℃の温度で乾燥（プレベーク）させる。なお、液体有機材料は、感光性の樹脂（例えば、ポリイミド）であってもよい。また、液体有機材料の塗布は、スピンコート、ディップコート、ＬＳＭＣＤ、スリットコート、定量吐出装置による塗布を用いることができる。そして、フォトリソグラフィー法によりフォトマスクを露光、現像し、第１導電層となる多結晶シリコン膜１４のソース領域１４ａとドレイン領域１４ｃとの上のコンタクトホールの形成領域に、図６（ａ）に示すようなマスク２４ａ，２４ｃを形成する。このマスク２４ａ，２４ｃは、後に形成するゲート絶縁膜２６１（図５参照）の厚さと同等か、それ以上の高さに形成する。
【００４１】
その後、図６（ｂ）に示すように、マスク２４ａ，２４ｃを除いたガラス基板１０（多結晶シリコン膜１４を含む）の全面にゲート絶縁膜２６１を形成する。このゲート絶縁膜２６１は、上述した配線基板の製造方法の実施形態で示した絶縁層２６と同様の方法、つまり液体絶縁材料を塗布・固化することで形成することができる。
【００４２】
次に、図６（ｃ）に示すように、形成したゲート絶縁膜２６１に対して研磨処理を行う。この場合、上述した配線基板の製造方法の実施形態で示したものと同様、マスク２４ａ，２４ｃの周りに生成した盛上部を化学機械的研磨法（ＣＭＰ法）により研磨除去するものとしている。
【００４３】
続いて、図７（ａ）に示すように、ゲート絶縁膜２６１上のチャネル領域１４ｂに対応した位置にゲート電極１９を形成する。具体的には、有機金属化合物を主成分とする液体導電材料を全面塗布する一方、これをチャネル領域１４ｂに対応した位置に選択的に形成すべくフォトリソグラフィー法等によりパターニングする。なお、形成したゲート電極１９をマスクとして、ソース領域１４ａとドレイン領域１４ｃとに適宜の不純物（例えば、ｐ型導電層を形成する場合はＢ2Ｈ6イオン）の打ち込みを行う。
【００４４】
また、同じく図７（ａ）に示すように、マスク２４ａ，２４ｃ上に更にレジストを形成して、後に形成する層間絶縁膜２６２の層厚よりも厚い（高さの大きい）マスク２４１，２４２を形成する。
【００４５】
次に、図７（ｂ）に示すように、マスク２４１，２４２を除いたガラス基板１０（ゲート絶縁膜２６１を含む）の全面に層間絶縁膜２６２を形成する。この層間絶縁膜２６２は、上述したゲート絶縁膜２６１と同様の方法、つまり液体絶縁材料を塗布・固化することで形成することができる。さらに、図７（ｃ）に示すように、形成した層間絶縁膜２６２に対して研磨処理を行う。この場合、上述したゲート絶縁膜２６１と同様の方法、つまりマスク２４１，２４２の周りに生成した盛上部を化学機械的研磨法（ＣＭＰ法）により研磨除去するものとしている。
【００４６】
次に、図８（ａ）に示すように、マスク２４１，２４２をアッシングして除去し、ゲート絶縁膜２６１及び層間絶縁膜２６２を貫通するコンタクトホール２８ａ，２８ｂを形成する。このようなマスク２４１，２４２のアッシングは、大気圧または減圧下における酸素プラズマやオゾン蒸気によって行うことができる。
【００４７】
次に、図８（ｂ）に示したように、液滴吐出装置（図示略）を用いて、コンタクトホール２８ａに対して選択的に有機金属化合物を主成分とした液体コンタクト形成材料を供給する。その後、コンタクトホール２８ａ内の液体コンタクト形成材料を焼成して固化し、コンタクトプラグ１５ａにする。そして、コンタクトプラグ１５ａと接続する形にて、ソース電極１６１を所定の配線パターンにて形成する。このソース電極１６１の配線パターン形成に際しても液滴吐出装置を用いることができる。
【００４８】
ソース電極１６１の形成後、図８（ｃ）に示すように、コンタクトホール２８ｂ内にマスク２４３を形成する。この場合のマスク形成は、フォトリソグラフィー法や液滴吐出装置を用いた液滴吐出法等により行うことができる。
【００４９】
続いて、図９（ａ）に示すように、マスク２４３を除いた層間絶縁膜２６２（ソース電極１６１を含む）の全面に層間絶縁膜２６３を形成する。この層間絶縁膜２６３は、上述した層間絶縁膜２６２と同様の方法、つまり液体絶縁材料を塗布・固化することで形成することができる。さらに、図９（ｂ）に示すように、形成した層間絶縁膜２６３に対して研磨処理を行う。この場合、上述した層間絶縁膜２６２と同様の方法、つまりマスク２４３の周りに生成した盛上部を化学機械的研磨法（ＣＭＰ法）により研磨除去するものとしている。続いて、同じく図９（ｂ）に示すように、マスク２４３をアッシングして除去し、ゲート絶縁膜２６１、層間絶縁膜２６２及び層間絶縁膜２６３を貫通するコンタクトホール２８ｂを形成する。このようなマスク２４３のアッシングは、大気圧または減圧下における酸素プラズマやオゾン蒸気によって行うことができる。
【００５０】
次に、図９（ｃ）に示したように、液滴吐出装置（図示略）を用いて、コンタクトホール２８ｂに対して選択的に有機金属化合物を主成分とした液体コンタクト形成材料を供給する。その後、コンタクトホール２８ｂ内の液体コンタクト形成材料を焼成して固化し、コンタクトプラグ１５ｂにする。そして、コンタクトプラグ１５ｂと接続する形にて、ＩＴＯ等からなる画素電極１６２を所定の配線パターンにて形成する。この画素電極１６２のパターン形成に際しても液滴吐出装置を用いることができる。
【００５１】
以上のような方法により、第１導電層であるソース領域１４ａと第２導電層であるソース電極１６１、および第１導電層であるドレイン領域１４ｃと第２導電層である画素電極１６２とを、コンタクトホールに設けたコンタクトプラグ１５ａ，１５ｂを介して電気的に接続させることができる。このように、本実施形態においては、コンタクトホールの形成位置にマスクを設け、その後、マスクの周囲に絶縁層を形成してマスクを除去することにより、コンタクトホールを形成している。このため、絶縁層のエッチングをすることなくコンタクトホールを形成することができ、高価な真空装置を必要とせず、工程数を削減することができ、工程の簡素化が図れる。しかも、本実施形態においては、ゲート絶縁膜や層間絶縁膜を形成した後に、マスク周りに生成した絶縁膜の盛上部を研磨するものとしているため、配線基板中の層構造の平坦性を向上させることができ、特に液晶装置のスイッチング素子として用いる本実施形態においては、液晶層厚の均一性確保に繋がるため、当該液晶装置の特性向上を実現可能となり得る。
【００５２】
以上、本発明の実施形態について説明したが、本発明は上記実施形態に限定されず、特許請求の範囲を逸脱しない範囲で種々の変更を行うことができる。例えば上記実施形態の各構成は、その一部を省略したり、上記とは異なる任意の組み合わせを採用することができる。例えば、上記デバイスの製造方法においては、上述した配線基板の製造方法で示した種々の製膜方法、選択的塗布方法等を採用することができる。
【図面の簡単な説明】
【図１】  本実施形態の配線基板の製造方法の一プロセスを示す断面模式図。
【図２】  図１に続く、配線基板の製造方法の一プロセスを示す断面模式図。
【図３】  本実施形態の製造方法により得られた配線基板の一例を示す断面模式図。
【図４】  比較例の配線基板の一例を示す断面模式図。
【図５】  本実施形態の製造方法により得られたデバイスの一例を示す断面模式図。
【図６】  本実施形態のデバイスの製造方法の一プロセスを示す断面模式図。
【図７】  図６に続く、デバイスの製造方法の一プロセスを示す断面模式図。
【図８】  図７に続く、デバイスの製造方法の一プロセスを示す断面模式図。
【図９】  図８に続く、デバイスの製造方法の一プロセスを示す断面模式図。
【符号の説明】
１０…基板、１４…多結晶シリコン膜（第１導電層）、１６…第２導電層、２６…絶縁層
【図１】
0004617642.tif 000002
【図２】
0004617642.tif 000003
【図３】
0004617642.tif 000004
【図４】
0004617642.tif 000005
【図５】
0004617642.tif 000006
【図６】
0004617642.tif 000007
【図７】
0004617642.tif 000008
【図８】
0004617642.tif 000009
【図９】
0004617642.tif 000010